(57)【要約】【課題】  金属酸化物微粒子を水に対して微細に分散させ、且つ経時的な粒子の沈降を抑制する水系分散剤、及び分散性と分散安定性に優れた金属酸化物微粒子の分散体を提供すること。【解決手段】  式（１）で表されるポリオキシエチレン（ポリ）グリセリルエーテル二塩基酸エステルを金属酸化物微粒子の水系分散剤として配合することにより、上記課題を解決する。【化１】2018122281.tif 000006（式中ＥＯは、エチレンオキサイドを表し、ｋ、ｌ、ｍはエチレンオキサイドの付加モル数であり、０以上の整数で、且つ、ｋ＋ｌ＋ｍ＝１〜１５０である。ｎは水酸基価から算出される（ポリ）グリセリンの平均重合度を示し、１〜２０の整数である。Ｒａ、Ｒｂ、Ｒｃは、それぞれ独立に水素原子、又は炭素数４のジカルボン酸の残基である。但し、全てが水素原子ではない。）【選択図】なし【特許請求の範囲】
【請求項１】
式（１）で表されるポリオキシエチレン（ポリ）グリセリルエーテル二塩基酸エステルであることを特徴とする金属酸化物微粒子の水系分散剤。
【化１】
2018122281.tif 000005
（式中、ＥＯはエチレンオキサイドを表し、ｋ、ｌ、ｍはエチレンオキサイドの付加モル数であり、０以上の整数で、且つ、ｋ＋ｌ＋ｍ＝１〜１５０である。ｎは水酸基価から算出される（ポリ）グリセリンの平均重合度を示し、１〜２０の整数である。Ｒａ、Ｒｂ、Ｒｃは、それぞれ独立に水素原子、又は炭素数４のジカルボン酸の残基である。但し、全てが水素原子であることはない。）
【請求項２】
前記ポリオキシエチレン（ポリ）グリセリルエーテル二塩基酸エステルの酸価が２０ｍｇＫＯＨ／ｇ〜１３０ｍｇＫＯＨ／ｇであることを特徴とする金属酸化物微粒子の水系分散剤。
【請求項３】
請求項１から２何れかに記載の水系分散剤、金属酸化物微粒子、及び、水を含有することを特徴とする金属酸化物微粒子の分散体。
【請求項４】
水系分散剤の配合量が０．０１重量％〜１０重量％であることを特徴とする請求項３に記載の金属酸化物微粒子の分散体。
【請求項５】
金属酸化物微粒子の配合量が０．１重量％〜６０重量％であることを特徴とする請求項３から４の何れかに記載の金属酸化物微粒子の分散体。
【請求項６】
金属酸化物微粒子が、酸化インジウムスズ（ＩＴＯ）であることを特徴する請求項３から５の何れかに記載の金属酸化物微粒子の分散体。
【請求項７】
請求項３から６何れかに記載の分散体を含有することを特徴とする塗料、又は、インク。
【発明の詳細な説明】
【技術分野】
【０００１】
本発明は、水系分散剤、及びこの水系分散剤を含有する分散体に関する。
【背景技術】
【０００２】
金属酸化物微粒子は、その特徴的な化学的性質、物理的性質から、顔料、紫外線・赤外線吸収剤、触媒、帯電防止剤、透明導電膜などの多種多様な材料に用いられている。例えば、金属酸化物微粒子として知られる酸化インジウムスズは、優れた導電性と赤外線吸収能を有することから、透明導電膜、導電性インク、帯電防止剤などの電子材料や熱線遮蔽用の塗料、フィルムなどに利用されている。酸化インジウムスズは、粒子径の小さいものほど導電性が高く、
さらには透明性に優れることが知られ、ナノオーダーに微細化したものが使用される。
【０００３】
近年の技術の流れとして、金属酸化物微粒子を含有した分散体の水性化の動きがある。これは作業環境の問題及び地球環境の保全からくるＶＯＣ削減対策等により、金属酸化物微粒子を含有した分散体の分散媒体を有機溶剤系から水系に移行しようとするものである。しかし、金属酸化物微粒子を水に分散させた場合、有機溶媒系の分散体に比べて粒子の凝集や沈降が生じやすく、分散性や分散安定性が低下するといった問題が生じる。そのため、金属酸化物微粒子の分散性と分散安定性に優れた水分散体を提供する技術が強く要望されている。
【０００４】
一般に、金属酸化物微粒子の水に対する分散性を向上させるために、高分子分散剤を添加する方法が用いられる。高分子分散剤には、ポリカルボン酸系、ポリアクリル酸系、ポリビニルピロリドンなどが汎用される。例えば、２−ヒドロキシアルキル（メタ）アクリレートとカルボン酸との共重合体の塩が高濃度のアルミナの水系分散剤として開示されている（特許文献１）。また、イミダゾリウムカチオンを有する高分子分散剤が金属酸化物のナノ分散体の水系分散剤として開示されている（特許文献２）。しかし、これら高分子分散剤は、充分な分散性が得られない場合があった。
【０００５】
また、製造工程の効率化から、高濃度の金属酸化物微粒子を分散させた分散体が求められている。しかし、金属酸化物微粒子を高濃度に配合した場合では、粒子間の距離が近くなるため、相互作用により凝集が生じやすいといった問題があった。したがって、高濃度の金属酸化物微粒子を水に対して微細に分散させることは極めて困難であった。
【０００６】
これに対して、酸化亜鉛と酸化アルミニウムの混合粉末に、ポリカルボン酸系の高分子分散剤、又は、オキシアルキレン基を有するノニオン性の高分子分散剤を使用した例が開示されている（特許文献３）。さらに、セラミックス原料粉末の水系分散剤として、分子内にオキシアルキレン基を有するポリカルボン酸系共重合体を用いた水性スラリー組成物が開示されている（特許文献４）。これらの分散剤は、金属酸化物の分散に効果を示すものの、より微細な分散が求められる場合があった。
【先行技術文献】
【特許文献】
【０００７】
【特許文献１】特開平０９−２９９７８３号公報
【特許文献２】特開２００７−２５４２４５号公報
【特許文献３】特開平０９−２３５１５６号公報
【特許文献４】特開２００７−２６１９１１号公報
【発明の概要】
【発明が解決しようとする課題】
【０００８】
本発明は、金属酸化物微粒子を水に対して微細に分散させ、且つ経時的な粒子の沈降を抑制する水系分散剤、及び分散性と分散安定性に優れた金属酸化物微粒子の分散体を提供することを課題とする。
【課題を解決するための手段】
【０００９】
上記の課題を解決するために、本発明者が鋭意研究を重ねた結果、式（１）で表されるポリオキシエチレン（ポリ）グリセリルエーテル二塩基酸エステルを金属酸化物微粒子の水系分散剤として配合することにより、本発明を完成するに至った。
【００１０】
【化１】
2018122281.tif 000002
（式中、ＥＯはエチレンオキサイドを表し、ｋ、ｌ、ｍはエチレンオキサイドの付加モル数であり、０以上の整数で、且つ、ｋ＋ｌ＋ｍ＝１〜１５０である。ｎは、水酸基価から算出される（ポリ）グリセリンの平均重合度を示し、１〜２０の整数である。Ｒａ、Ｒｂ、Ｒｃは、それぞれ独立に水素原子、又は炭素数４のジカルボン酸の残基である。但し、全てが水素原子であることはない。）
【発明の効果】
【００１１】
本発明の水系分散剤を配合することにより、粒子の再凝集や沈降を抑制することができ、金属酸化物微粒子の分散性と分散安定性に優れた分散体を提供することができる。
【発明を実施するための形態】
【００１２】
以下に本説明を実施するための形態をより詳細に説明するが、本発明の範囲はこの実施形態に限定されるものではなく、本発明の趣旨を損なわない範囲で、変更等が加えられた形態も本発明に属する。なお、範囲を表す「〜」は、上限と下限を含むものである。
【００１３】
本発明で使用される（ポリ）グリセリンは、グリセリン、又は、水酸基価から算出される平均重合度が２〜２０のポリグリセリンであり、グリセリン、又は、平均重合度が２〜１０のポリグリセリンがより好ましい。ここで、平均重合度は、末端基分析法による水酸基価から算出されるポリグリセリンの平均重合度（ｎ）である。詳しくは、次式（式２）、及び（式３）から平均重合度が算出される。
（式２）分子量＝７４ｎ＋１８
（式３）水酸基価＝５６１１０（ｎ＋２）／分子量
上記（式３）中の水酸基価とは、ポリグリセリンに含まれる水酸基数の大小の指標となる数値であり、１ｇのポリグリセリンに含まれる遊離ヒドロキシル基をアセチル化するために必要な酢酸を中和するのに要する水酸化カリウムのミリグラム数をいう。水酸化カリウムのミリグラム数は、社団法人日本油化学会編集、「日本油化学会制定、基準油脂分析試験法、２０１３年版」に準じて算出される。
【００１４】
前記の水酸基価から算出される平均重合度が２〜２０のポリグリセリンにおいては、一般的には、分子量分布を有する組成物が使用されるが、これらの異なる分子量分布を有するポリグリセリンを２種以上混合してもよく、ポリグリセリン混合物の水酸基価から算出される平均重合度が２〜２０であれば、平均重合度が２０を超えるポリグリセリンも使用できる。
【００１５】
本発明で使用されるポリオキシエチレン（ポリ）グリセリルエーテルの原料であるポリグリセリンは、グリセリンの脱水縮合反応、グリシドール、エピクロルヒドリン、グリセリンハロヒドリン等のグリセリン類縁物質を用いての合成、あるいは合成グリセリンのグリセリン蒸留残分からの回収等によって得られる。
【００１６】
本発明で使用されるポリオキシエチレン（ポリ）グリセリルエーテルのエチレンオキサイドの付加モル数は、１〜１５０モルであり、好ましくは２０〜１５０モルである。エチレンオキサイドの付加モル数が２０〜１５０モルのものでは、立体障害効果が向上するため、より良好な分散性が得られる。
【００１７】
本発明で使用される炭素数４のジカルボン酸としては、コハク酸、マレイン酸、フマル酸、及び、これらの無水物である。これらは、単独で使用しても良く、２種以上を併用しても良い。
【００１８】
本発明のポリオキシエチレン（ポリ）グリセリルエーテル二塩基酸エステルは、酸価が２０ｍｇＫＯＨ／ｇ〜１３０ｍｇＫＯＨ／ｇであることが望ましく、好ましくは６０ｍｇＫＯＨ／ｇ〜１２５ｍｇＫＯＨ／ｇであり、さらに好ましくは８０ｍｇＫＯＨ／ｇ〜１２０ｍｇＫＯＨ／ｇである。酸価が２０ｍｇＫＯＨ／ｇ〜１３０ｍｇＫＯＨ／ｇのものでは、金属酸化物微粒子の再凝集を抑制する効果が向上し、より良好な分散性が得られる。ここで、酸価とは、ポリオキシエチレン（ポリ）グリセリルエーテル二塩基酸エステル１ｇ中に含まれているカルボキシ基を中和するのに要する水酸化カリウムのミリグラム数をいう。水酸化カリウムのミリグラム数は、社団法人日本油化学会編集、「日本油化学会制定、基準油脂分析試験法、２０１３年版」に準じて測定し、次式（式４）を用いて算出される。
（式４）酸価＝（５．６１１×Ａ×Ｆ）／Ｂ
Ａ：０．１モル／Ｌ水酸化カリウム標準液の使用量（ｍＬ）
Ｆ：０．１モル／Ｌ水酸化カリウム標準液のファクター
Ｂ：試料採取量（ｇ）
【００１９】
本発明の金属酸化物微粒子の分散体は、ポリオキシエチレン（ポリ）グリセリルエーテル二塩基酸エステル、金属酸化物微粒子及び水を含有する。ポリオキシエチレン（ポリ）グリセリルエーテル二塩基酸エステルの含有量は、０．０１重量％〜１０重量％であることが好ましく、０．１重量％〜６重量％であることがさらに好ましい。
【００２０】
本発明の金属酸化物微粒子の分散体は、液状又は固形状であっても良く、固形状である場合は、強い撹拌もしくは振とうによって液性が回復するものであれば良い。
【００２１】
本発明の金属酸化物微粒子の分散体に含まれる金属酸化物微粒子は、特に限定されるものではないが、例えば、酸化インジウムスズ、酸化インジウム、酸化アンチモン、酸化チタン、酸化亜鉛、酸化スズ、酸化タングステン、酸化鉄、酸化アルミニウム、酸化ケイ素、酸化ジルコニウム、酸化モリブデン、酸化バナジウム、酸化コバルト、酸化銅、酸化銀などが挙げられる。これらを単独で使用しても良く、２種以上を併用しても良い。金属酸化物微粒子としては、導電性、透明性、紫外線・赤外線吸収能の観点から、酸化インジウムスズ、酸化インジウム、酸化チタン、酸化亜鉛、酸化アンチモンが好ましい。
【００２２】
本発明の金属酸化物微粒子の分散体に含まれる金属酸化物微粒子の一次粒径は、通常、１００ｎｍ以下であることが好ましい。金属酸化物微粒子の一次粒径が１００ｎｍ以下であると、透明導電膜に用いた場合に導電性や透明性に優れる。
【００２３】
本発明の金属酸化物微粒子の分散体に含まれる金属酸化物微粒子は、体積基準で算出した粒度分布の累積５０％径（Ｄ５０径）が１２０ｎｍ以下であることが望ましく、好ましくは９０ｎｍ以下、さらに好ましくは７５ｎｍ以下である。なお、金属酸化物微粒子のＤ５０径は動的光散乱法などの粒度分布測定装置によって測定することが出来る。
【００２４】
本発明の金属酸化物微粒子の分散体における金属酸化物微粒子の含有量は、通常、０．１重量％〜６０重量％であり、好ましくは１重量％〜５０重量％である。金属酸化物微粒子の含有量が６０重量％以下であると、金属酸化物微粒子と水とのぬれ性が向上し、分散性又は分散安定性に優れた分散体が得られる。また、金属酸化物微粒子の含有量が０．１重量％以上であると、透明導電膜に用いた場合に導電性が得られる。
【００２５】
本発明の金属酸化物微粒子の分散体に含まれる水系分散剤と水との割合は、分散体に対する水系分散剤の溶解性の観点から、通常、重量比で１：３〜１：１００００であり、好ましくは１：４〜１：１０００である。
【００２６】
本発明の金属酸化物微粒子の分散体には、その目的が損なわれない範囲で、他の分散剤、他の界面活性剤、ｐＨ調整剤、粘度調整剤、消泡剤などの各種添加剤やアルコールなどの水溶性の有機溶媒を配合させることが出来る。
【００２７】
本発明の金属酸化物微粒子の分散体は、従来公知の調製方法に準じて調製することが出来る。例えば、本発明の水系分散剤を溶解した水溶液中に金属酸化物微粒子を添加した後、室温下にて撹拌、混合、分散する方法が挙げられる。例えば、分散機には、ロッキングミル、ペイントシェーカー、ボールミル、ビーズミル、ロールミル、サンドミル、ジェットミル、ホモジナイザー、自転公転型ミキサー、超音波分散機などが挙げられるが、これらの分散方法に限定されるものではない。また、必要に応じてジルコニアビーズ、アルミナビーズなどのビーズを使用してもよい。
【００２８】
本発明の金属酸化物微粒子の分散体は、分散性と分散安定性に優れることから、透明導電膜、導電性インク、帯電防止剤などの電子材料や熱線遮蔽用の塗料やインクなどの用途に利用できる。
【実施例】
【００２９】
次に、本発明を実施例及び比較例により詳細に説明するが、本発明はこれらの実施例のみに限定されるものではない。以下、本発明の実施例及び比較例を示す。
【００３０】
（水系分散剤（Ａ〜Ｈ）の合成）
ＥＯ付加モル数が２６のポリオキシエチレングリセリルエーテル４８．５ｇと、マレイン酸無水物１１．５ｇを反応容器に入れた後、触媒として酢酸ナトリウムを添加し、窒素気流下にて７０℃から８５℃に段階的に昇温して反応させ、酸価が１１０ｍｇＫＯＨ／ｇであるポリオキシエチレングリセリルエーテルマレイン酸エステル（水系分散剤Ａ）を得た。以下同様に、ポリオキシエチレン（ポリ）グリセリルエーテルと二塩基酸の種類を変化させて水系分散剤Ｂ〜Ｈを製造した。各々の水系分散剤を表１に示す。
【００３１】
【表１】
2018122281.tif 000003
【００３２】
（実施例１）
５０ｍＬポリ容器に水系分散剤Ａを０.３ｇ及びイオン交換水を１１．７ｇ加えて溶解した後、酸化インジウムスズ粉末（Ｅ−ＩＴＯ、一次粒径５０ｎｍ、三菱マテリアル電子化成株式会社製）を３ｇとジルコニアビーズ（φ１ｍｍ）を３０ｇ加えた。これをロッキングミル（ＲＭ−０５、株式会社セイワ技研製）を用いて、６００ｒｐｍで１５時間分散した後、ろ過によりジルコニアビーズを除去し、酸化インジウムスズの分散体を得た。さらに、得られた分散体を酸化インジウムスズの濃度が２重量％となるようイオン交換水を用いて希釈し、評価用試料を調製した。
【００３３】
（実施例２から１０、及び比較例１）
実施例２から１０および比較例１では、水系分散剤の種類、及び配合量を変えた以外は、実施例１と同様の方法で分散体及び評価用試料を調製した。
【００３４】
（比較例２及び３）
比較例２及び３では、ポリオキシエチレン（ポリ）グリセリルエーテル二塩基酸エステルの代わりに、水系分散剤としてポリカルボン酸系高分子分散剤（イソブチレンと無水マレイン酸の共重合体）、及びポリオキシエチレンソルビタンモノラウレートを用いた以外は、実施例１と同様の方法で分散体及び評価用試料を調製した。
【００３５】
（粒子径の測定）
評価用試料をディスポセルに入れ、測定温度を２５℃とし、動的光散乱法を用いた粒度分布測定装置（ナノサイザーＺＳ−１００、株式会社マルバーン製）を用いて粒度分布を測定した。測定は各３回行い、体積基準で算出した粒度分布の累積５０％径（Ｄ５０径）の平均値を用いて、粒子径を比較した。結果を表２に示した。
【００３６】
（分散安定性の評価）
評価用試料を測定用のサンプル管に５ｇ入れて密栓し、タービスキャン（ＭＡ２０００、英弘精機株式会社製）を用いて、室温にて２４時間静置した後のサンプル管上部の透過率を測定した。なお、金属酸化物微粒子の沈降が経時的に生じた場合、サンプル管上部の最大透過率が上昇することから、最大透過率の低いものほど分散安定性が高いと判断し、下記の基準にて評価した。結果を表２に示した。
◎：最大透過率２．０％未満
○：最大透過率２．０％以上５．０％未満
△：最大透過率５．０％以上８．０％未満
×：最大透過率８．０％以上
【００３７】
【表２】
2018122281.tif 000004
※１：Ｅ−ＩＴＯ（一次粒径５０ｎｍ、三菱マテリアル電子化成（株）製）
【００３８】
実施例１から１０では金属酸化物微粒子の分散効果を示し、Ｄ５０径が１２０ｎｍ以下となり、比較例１〜３に比べて微細に分散することが明らかとなった。また、実施例１〜５、７〜１０では、最大透過率が５．０％未満であることから、経時的な粒子の沈降を抑制し、分散性と分散安定性に優れた分散体が得られることが明らかとなった。特に、ポリオキシエチレン（ポリ）グリセリルエーテル二塩基酸エステルの酸価が８０ｍｇＫＯＨ／ｇ〜１２０ｍｇＫＯＨ／ｇである、実施例１、２、４、７、８では、Ｄ５０径が７５ｎｍ以下、且つ、透過率が２．０％未満となり、酸化インジウムスズの分散効果に非常に優れるものであった。さらに、酸化インジウムスズを高濃度に配合した実施例９及び１０においても分散性と分散安定性に優れた分散体が得られた。これらのことから、特定のポリオキシエチレン（ポリ）グリセリルエーテル二塩基酸エステルを水系分散剤として用いた金属酸化物微粒子の分散体は、金属酸化物微粒子の分散性と分散安定性に優れるものであった。